БАЛЛОН ВЫСОКОГО ДАВЛЕНИЯ (ВАРИАНТЫ) И СПОСОБ ЕГО ИЗГОТОВЛЕНИЯ (ВАРИАНТЫ)

1. Баллон высокого давления, содержащий металлическую оболочку из алюминиевого сплава, отличающийся тем, что металлическая оболочка выполнена из термически неупрочняемого алюминиево-магниевого сплава.
2. Баллон высокого давления по п.1, отличающийся тем, что металлическая оболочка выполнена цельной.
3. Баллон высокого давления по п.1, отличающийся тем, что он содержит внешнюю силовую оболочку из композиционного материала.
4. Баллон высокого давления по п.1, отличающийся тем, что в качестве термически неупрочняемого алюминиево-магниевого сплава использован алюминиево-магниевый сплав АМг6, содержащий 5,8-6,8% магния или алюминиево-магниевый сплав АМг4,5 или 5083, содержащий 4,0-4,9% магния.
5. Баллон высокого давления, содержащий внешнюю силовую оболочку из композиционного материала и металлическую внутреннюю оболочку (лейнер) из алюминиевого сплава, отличающийся тем, что металлическая внутренняя оболочка (лейнер) выполнена из термически неупрочняемого алюминиево-магниевого сплава.
6. Баллон высокого давления по п.5, отличающийся тем, что в качестве термически неупрочняемого алюминиево-магниевого сплава использован алюминиево-магниевый сплав АМг6, содержащий 5,8-6,8% магния или алюминиево-магниевый сплав АМг4,5 или 5083, содержащий 4,0-4,9% магния.
7. Баллон высокого давления по п.5, отличающийся тем, что металлическая оболочка выполнена цельной.
8. Способ изготовления баллона высокого давления, включающий изготовление металлической оболочки из алюминиевого сплава, отличающийся тем, что металлическую оболочку изготавливают из термически неупрочняемого алюминиево-магниевого сплава.
9. Способ изготовления баллона высокого давления по п.8, отличающийся тем, что на металлической оболочке выполняют внешнюю силовую оболочку из композиционного материала.
10. Способ изготовления баллона высокого давления по п.8, отличающийся тем, что в что в качестве термически неупрочняемого алюминиево-магниевого сплава использован алюминиево-магниевый сплав АМг6, содержащий 5,8-6,8% магния или алюминиево-магниевый сплав АМг4,5 или 5083, содержащий 4,0-4,9% магния.
11. Способ изготовления баллона высокого давления, содержащего металлическую оболочку с куполообразными днищами, по крайней мере одно из которых с горловиной по п.8, отличающийся тем, что металлическую оболочку выполняют цельной из трубной заготовки, при этом формование днищ и горловины осуществляют методом горячей деформации концевого участка трубной заготовки.
12. Способ изготовления баллона высокого давления по п.11, отличающийся тем, что формование днища и горловины осуществляют закаткой концевого участка трубной заготовки.
13. Способ изготовления баллона высокого давления по п.12, отличающийся тем, что закатку концевого участка трубной заготовки осуществляют воздействием инструмента на концевой участок трубной заготовки за несколько проходов, при этом в области контакта трубной заготовки с инструментом поддерживают температуру заготовки в диапазоне 350-400°С.
14. Способ изготовления баллона высокого давления по п.12, отличающийся тем, что до закатки концевой участок трубной заготовки предварительно нагревают до температуры 380-400°С.
15. Способ изготовления баллона высокого давления по любому из пп.8-14, отличающийся тем, что изготовленный баллон высокого давления многократно подвергают воздействию цикла, включающего нагружение баллона высокого давления внутренним давлением цикла, снятие нагрузки и определение изменения вместимости композитного баллона ВД до нагружения и после снятия нагрузки, при этом указанные циклы повторяют, пока величина изменения вместимости не будет менее 5% от ее величины при первом нагружении внутренним давлением цикла.
16. Способ изготовления баллона высокого давления по п.15, отличающийся тем, что внутреннее давление цикла преимущественно равно 1,5 рабочего давления баллона.
17. Способ изготовления баллона высокого давления, включающий изготовление металлической внутренней оболочки из алюминиевого сплава (лейнера) и внешней силовой оболочки из композиционного материала, отличающийся тем, что металлическую внутреннюю оболочку изготавливают из термически неупрочняемого алюминиево-магниевого сплава.
18. Способ изготовления баллона высокого давления по п.17, отличающийся тем, что в качестве термически неупрочняемого алюминиево-магниевого сплава использован алюминиево-магниевый сплав АМг6, содержащий 5,8-6,8% магния или алюминиево-магниевый сплав АМг4,5 или 5083, содержащий 4,0-4,9% магния.
19. Способ изготовления баллона высокого давления, содержащего металлическую внутреннюю оболочку из алюминиевого сплава, включающую куполообразные днища, по крайней мере, одно из которых с горловиной, по п.17, отличающийся тем, что металлическую внутреннюю оболочку изготавливают цельной из трубной заготовки, при этом формование днища и горловины осуществляют закаткой концевого участка трубной заготовки.
20. Способ изготовления баллона высокого давления по п.19, отличающийся тем, что закатку концевого участка трубной заготовки осуществляют воздействием инструмента на концевой участок трубной заготовки за несколько проходов, при этом в области контакта трубной заготовки с инструментом поддерживают температуру заготовки в диапазоне 350-400°С.
21. Способ изготовления баллона высокого давления по п.19, отличающийся тем, что до закатки концевой участок трубной заготовки предварительно нагревают до температуры 380-400°С.
22. Способ изготовления баллона высокого давления по любому из пп.17-21, отличающийся тем, что после изготовления внешней силовой оболочки осуществляют многократное повторение цикла, включающего нагружение композитного баллона внутренним давлением цикла, снятие нагрузки и определение изменения вместимости композитного баллона ВД до нагружения и после снятия нагрузки, при этом указанные циклы повторяют, пока величина изменения вместимости не будет менее 5% от ее величины при первом нагружении внутренним давлением цикла.
23. Способ изготовления баллона высокого давления по п.22, отличающийся тем внутреннее давление цикла преимущественно равно 1,5 рабочего давления баллона.